다음 으로 N 58 의 도전 성 글래스 조성물 을 이용 하 여 , 그 함유량 의 검토 를 행했 다 . 실시 예 11 과 마찬가지 로 , 금속 입자 에 는 4 ㎛ 의 Al 구 형상 입자 , 도전 성 글래스 조성물 입자 에 는 평균 입경 3 . 0 ㎛ 이하 의 분쇄 분 , 수지 바인더 에 는 에틸 셀룰로오스 , 용제 에 는 부틸 카르 비 톨 아세테이트 를 이용 하 여 Al 계 전극 용 페이스트 를 제작 했 다 . 도전 성 글래스 조성물 입자 의 함유량 은 , Al 입자 100 중량 부 에 대하 여 0 . 05 ∼ 20 중량 부 의 범위 로 하 고 , Al 입자 와 도전 성 글래스 조성물 입자 를 함유 하 는 페이스트 고형분 의 함유량 은 70 ∼ 75 중량 % 로 했 다 . 제작 한 Al 계 전극 용 페이스트 를 이용 하 여 , 실시 예 11 과 마찬가지 로 태양 전지 소자 를 제작 하 고 , 소성 후 의 Al 계 전극 의 전기 저항 을 측정 했 다 .